(57)【要約】      （修正有）【課題】ペロブスカイト型チタン含有複合酸化物膜を基体上に均一に成膜することができる複合酸化物膜形成用塗布剤を提供する。【解決手段】基体に塗布することにより成膜し、これを焼成することにより、一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜を形成する複合酸化物膜形成用塗布剤であって、チタン化合物と、Ａサイトの金属元素を含む化合物との水溶液からなる。【選択図】図１
2008143735.tif 000002
【特許請求の範囲】
【請求項１】
基体に塗布することにより成膜し、これを焼成することにより、一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜を形成する複合酸化物膜形成用塗布剤であって、チタン化合物と、Ａサイトの金属元素を含む化合物との水溶液からなる複合酸化物膜形成用塗布剤。
【請求項２】
チタン化合物が、ヒドロキシカルボン酸、又は、アミノアルコールを配位したチタン化合物である請求項１に記載の複合酸化物膜形成用塗布剤。
【請求項３】
ヒドロキシカルボン酸が、乳酸である請求項２に記載の複合酸化膜形成用塗布剤。
【請求項４】
アミノアルコールが、トリエタノールアミンである請求項２に記載の複合酸化物膜形成用塗布剤。
【請求項５】
水の含有量が１０〜９０質量％である請求項１乃至４の何れか一項に記載の複合酸化物膜形成用塗布剤。
【請求項６】
更に、アミン、アミノアルコール、ヒドロキシカルボン酸、アルコール、カルボン酸の中から選ばれる少なくとも１種以上を水溶液に添加した請求項１乃至５の何れか一項に記載の複合酸化物膜形成用塗布剤。
【請求項７】
更に、界面活性剤を含む請求項１乃至６の何れか一項に記載の複合酸化物膜形成用塗布剤。
【請求項８】
一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜の製造方法であって、請求項１乃至７の何れか一項に記載の塗布剤を基体上に塗布する塗布工程と、この基体を焼成する焼成工程とを含むペロブスカイト型チタン含有複合酸化物薄膜の製造方法。
【請求項９】
焼成工程の焼成温度が３００〜１５００℃である請求項８に記載のペロブスカイト型チタン含有複合酸化物薄膜の製造方法。
【請求項１０】
焼成工程の焼成時間が１分〜２４時間である請求項８又は９に記載のペロブスカイト型チタン含有複合酸化物薄膜の製造方法。
【請求項１１】
焼成工程において、焼成温度３００℃以上６００℃未満で焼成を行った後に、焼成温度６００℃以上１５００℃以下で焼成を行う請求項８に記載の複合酸化物薄膜の製造方法。
【請求項１２】
塗布工程と焼成工程との間に、基体上に塗布された塗布剤を乾燥させる乾燥工程を含む請求項８乃至１１の何れか一項に記載のペロブスカイト型チタン含有複合酸化物膜の製造方法。
【請求項１３】
乾燥工程の乾燥温度が１００℃以上３００℃未満である請求項１２に記載のペロブスカイト型チタン含有複合酸化物膜の製造方法。
【請求項１４】
乾燥工程の乾燥時間が１分〜３時間である請求項１３に記載のペロブスカイト型チタン含有複合酸化物薄膜の製造方法。
【請求項１５】
チタン含有複合酸化物膜に含まれるＴｉに対するＡサイトの金属元素の組成比が０．９８〜１．０２である請求項８乃至１４の何れか一項に記載のペロブスカイト型チタン含有複合酸化物膜の製造方法。
【請求項１６】
基体と、この基体上に請求項８乃至１５の何れか一項に記載の方法を用いて形成されたペロブスカイト型チタン含有複合酸化物膜とを備える複合体。
【請求項１７】
請求項１６に記載の複合体を含む誘電材料。
【請求項１８】
請求項１６に記載の複合体を含む圧電材料。
【請求項１９】
請求項１７に記載の誘電材料を含むコンデンサ。
【請求項２０】
請求項１８に記載の圧電材料を含む圧電素子。
【請求項２１】
請求項１９に記載のコンデンサを含む電子機器。
【請求項２２】
請求項１９に記載の圧電素子を含む電子機器。
【発明の詳細な説明】
【技術分野】
【０００１】
本発明は、ペロブスカイト型チタン含有複合酸化物膜を形成する複合酸化物膜形成用塗布剤、並びに、そのような塗布剤を用いたペロブスカイト型チタン含有複合酸化物膜の製造方法、そのような製造方法を用いて作製されたペロブスカイト型チタン含有複合酸化物膜を含む複合体、そのような複合体を含む誘電材料及び圧電材料、これらの材料を用いたコンデンサ及び圧電素子、これらの電子部品を備えた電子機器に関する。
【背景技術】
【０００２】
一般式ＡＢＯ３で表されるペロブスカイト型の結晶構造を有する複合酸化物、その中でもペロブスカイト型のチタン含有複合酸化物は、誘電性や圧電性、焦電性などの電気特性に優れているため、様々な電子部品の材料に用いられている。例えば、ペロブスカイト型のチタン含有複合酸化物は、その高い誘電性を利用することによって、積層セラミクスコンデンサを始めとする様々なキャパシタや、誘電体フィルタ、誘電体アンテナ、誘電体共振器、誘電体デュプレクサ、キャパシタ、フェイズシフタなどの誘電材料として用いられている。また、ペロブスカイト型のチタン含有複合酸化物は、その圧電性を利用することによって、積層圧電アクチュエータなどの圧電材料として用いられている。さらに、ペロブスカイト型のチタン含有複合酸化物は、様々な分野への応用が試みられている。
【０００３】
また、一般式（Ａ１ＸＡ２１−Ｘ）ＢＯ３（Ａ１，Ａ２は、Ｃａ，Ｓｒ，Ｂａ，Ｐｂの中から選ばれる何れかの金属元素を表す。（但し、０≦Ｘ≦１））で表されるチタン含有複合酸化物は、ＡサイトにＡ１，Ａ２原子、ＢサイトにＴｉを含むペロブスカイト型の結晶構造を有している。この場合、Ａ１原子とＡ２原子の固溶比（組成比）の違いによって、様々な電気特性を示すことが知られている。
【０００４】
例えば、チタン酸バリウム（ＢａＴｉＯ３）は、高い誘電率を示す一方で、温度依存性が大きい。そこで、Ｃａ，Ｓｒ，Ｂａ，Ｐｂなどのシフターと呼ばれる金属元素でＡサイトを一部置換する。これにより得られたペロブスカイト型のチタン含有複合酸化物は、キュリー点を低温側にシフトさせたり、第二相転移点を高温側にシフトさせたりすることができる。さらに、このようなペロブスカイト型のチタン含有複合酸化物を用いたセラミクスコンデンサでは、室温付近での誘電率を高めたり、静電容量の温度依存性をブロード化させたりすることもできる。
【０００５】
このようなチタン含有複合酸化物は、例えば、チタン酸バリウムの粉に、Ｃａ，Ｓｒ，Ｂａ，Ｐｂなどの金属元素を含む化合物を添加し、焼成することによって製造することができる。しかしながら、このような製造方法は、厚膜プロセスとなるため、実用的には膜厚が１μｍ以上のチタン含有複合酸化物膜しか得られない。コンデンサの静電容量は、電極面積と誘電体層の誘電率に比例し、電極間距離に反比例する。したがって、コンデンサの小型化及び大容量化を図るためには、上述したチタン含有複合酸化物膜の比誘電率を高め、膜厚を薄くする必要がある。
【０００６】
また、チタン含有複合酸化物膜の成膜方法としては、ＭＯＣＶＤ法や、スパッター法、イオンビーム法などがある。しかしながら、何れの成膜方法も、沸点や気化速度が原料により異なることなど種々の要因により、上述した（Ａ１ＸＡ２１−Ｘ）ＢＯ３で表されるペロブスカイト型のチタン含有複合酸化物膜を製造する場合において、Ａ１，Ａ２原子の組成比を厳密に制御することは困難である。
【０００７】
そこで、塗布法やディップ法などの湿式の薄膜形成方法により基板上にチタン含有複合酸化物膜を形成する方法が提案されている（例えば、特許文献１〜３、非特許文献１，２を参照。）。このような湿式の薄膜形成方法では、複雑で大掛かりな設備を必要とせず、また、複合酸化物膜中の金属組成の割合を制御しやすいといった利点がある。
【０００８】
ところで、非特許文献１に記載の方法では、チタンのアルコキシドが用いられている。しかしながら、チタンのアルコキシドは、水に不安定なため扱いにくい。すなわち、チタンのアルコキシドは、水により加水分解されやすく、複合酸化物膜を成膜する前に酸化チタンとして析出してしまうおそれがある。すなわち、水溶液の状態が維持されない。この場合、金属組成の割合を精密に制御して塗布剤を調製しても、この塗布剤を塗布した基板上に均一組成を有する複合酸化物膜を成膜することは困難である。また、塗布剤を調製する場合、加水分解を起こさない化合物を選別する必要があるため、このような制約によって種々の金属元素を添加することが困難となる。
【０００９】
一方、特許文献１に記載の方法では、チタンのアルコキシドを分解させずにバリウム化合物を溶解させるため、温度とｐＨの制御を行っている。しかしながら、温度が５０〜１１０℃と高くなるため扱いにくく、安定した成膜もできないため膜厚の制御も難しい。さらに、ｐＨを制御（ｐＨ１３以上）するのにＫＯＨを用いている。しかしながら、水洗等によりＫＯＨを完全に成膜後の膜から除去することは不可能のため、除去されずに残ったＫＯＨが電気特性に悪影響を与えることになる。一方、特許文献２に記載の方法では、溶剤としてメタノールを用いている。しかしながら、水は含んではならないとしているため扱いにくい。一方、特許文献３に記載の方法では、水溶性チタン化合物を用いたチタン含有複合酸化物の製法が開示されているものの、溶剤として水のみを用いているため、この場合、表面張力が大きく基板上に塗膜することは困難である。一方、非特許文献２に記載の方法では、グローボックス内で行われるため扱いにくい。
【特許文献１】特開平５−１２４８１７号公報
【特許文献２】特開２００５−３９２８２号公報
【特許文献３】特開２００１−３２２８１５号公報
【非特許文献１】Materials Chemistry and Physics, Vol.69, 2001, 166-171
【非特許文献２】Thin Solid Films, Vol.353, 1999, 144-148
【発明の開示】
【発明が解決しようとする課題】
【００１０】
本発明は、このような従来の事情に鑑みて提案されたものであり、ペロブスカイト型チタン含有複合酸化物膜を基体上に均一に成膜することができる複合酸化物膜形成用塗布剤を提供することを目的とする。
並びに、本発明は、そのような塗布剤を用いたペロブスカイト型チタン含有複合酸化物膜の製造方法、そのような製造方法を用いて作製されたペロブスカイト型チタン含有複合酸化物膜を含む複合体、そのような複合体を含む誘電材料及び圧電材料、これらの材料を用いたコンデンサ及び圧電素子、これらの電子部品を備えた電子機器を提供することを目的とする。
【課題を解決するための手段】
【００１１】
本発明は、以下の手段を提供する。
（１）  基体に塗布することにより成膜し、これを焼成することにより、一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜を形成する複合酸化物膜形成用塗布剤であって、チタン化合物と、Ａサイトの金属元素を含む化合物との水溶液からなる複合酸化物膜形成用塗布剤。
（２）  チタン化合物が、ヒドロキシカルボン酸、又は、アミノアルコールを配位したチタン化合物である前項（１）に記載の複合酸化物膜形成用塗布剤。
（３）  ヒドロキシカルボン酸が、乳酸である前項（２）に記載の複合酸化膜形成用塗布剤。
（４）  アミノアルコールが、トリエタノールアミンである前項（２）に記載の複合酸化物膜形成用塗布剤。
（５）  水の含有量が１０〜９０質量％である前項（１）乃至（４）の何れか一項に記載の複合酸化物膜形成用塗布剤。
（６）  更に、アミン、アミノアルコール、ヒドロキシカルボン酸、アルコール、カルボン酸の中から選ばれる少なくとも１種以上を水溶液に添加した前項（１）乃至（５）の何れか一項に記載の複合酸化物膜形成用塗布剤。
（７）  更に、界面活性剤を含む前項（１）乃至（６）の何れか一項に記載の複合酸化物膜形成用塗布剤。
（８）  一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜の製造方法であって、請求項１乃至７の何れか一項に記載の塗布剤を基体上に塗布する塗布工程と、この基体を焼成する焼成工程とを含むペロブスカイト型チタン含有複合酸化物薄膜の製造方法。
（９）  焼成工程の焼成温度が３００〜１５００℃である前項（８）に記載のペロブスカイト型チタン含有複合酸化物薄膜の製造方法。
（１０）  焼成工程の焼成時間が１分〜２４時間である前項（８）又は（９）に記載のペロブスカイト型チタン含有複合酸化物薄膜の製造方法。
（１１）  焼成工程において、焼成温度３００℃以上６００℃未満で焼成を行った後に、焼成温度６００℃以上１５００℃以下で焼成を行う前項（８）に記載の複合酸化物薄膜の製造方法。
（１２）  塗布工程と焼成工程との間に、基体上に塗布された塗布剤を乾燥させる乾燥工程を含む前項（８）乃至（１１）の何れか一項に記載のペロブスカイト型チタン含有複合酸化物膜の製造方法。
（１３）  乾燥工程の乾燥温度が１００℃以上３００℃未満である前項（１２）に記載のペロブスカイト型チタン含有複合酸化物膜の製造方法。
（１４）  乾燥工程の乾燥時間が１分〜３時間である前項（１３）に記載のペロブスカイト型チタン含有複合酸化物薄膜の製造方法。
（１５）  チタン含有複合酸化物膜に含まれるＴｉに対するＡサイトの金属元素の組成比が０．９８〜１．０２である前項（８）乃至（１４）の何れか一項に記載のペロブスカイト型チタン含有複合酸化物膜の製造方法。
（１６）  基体と、この基体上に前項（８）乃至（１５）の何れか一項に記載の方法を用いて形成されたペロブスカイト型チタン含有複合酸化物膜とを備える複合体。
（１７）  前項（１６）に記載の複合体を含む誘電材料。
（１８）  前項（１６）に記載の複合体を含む圧電材料。
（１９）  前項（１７）に記載の誘電材料を含むコンデンサ。
（２０）  前項（１８）に記載の圧電材料を含む圧電素子。
（２１）  前項（１９）に記載のコンデンサを含む電子機器。
（２２）  前項（２０）に記載の圧電素子を含む電子機器。
【発明の効果】
【００１２】
以上のように、本発明によれば、水に対して安定且つ基体に対する濡れ性も良好な複合酸化物膜形成用塗布剤を得ることができる。したがって、このような複合酸化物膜形成用塗布剤を用いて、ペロブスカイト型チタン含有複合酸化物膜を基体上に均一に成膜することができる。
【発明を実施するための最良の形態】
【００１３】
以下、本発明の実施の形態について図面を参照して詳細に説明する。
なお、以下の説明で用いる図面は、特徴をわかりやすくするために、便宜上、特徴となる部分を拡大して示している場合があり、各構成要素の寸法比率などが実際と同じであるとは限らない。
【００１４】
本発明を適用した複合酸化物膜形成用塗布剤は、基体に塗布することにより成膜し、これを焼成することにより、一般式ＡＴｉＯ３（Ａサイトは、Ｃａ，Ｓｒ，Ｂａ又はＰｂの中から選ばれる少なくとも１種又は２種以上の金属元素を表す。）で表されるペロブスカイト型チタン含有複合酸化物膜を形成するものであり、チタン化合物と、Ａサイトの金属元素を含む化合物との水溶液からなることを特徴とするものである。
【００１５】
このうち、チタン化合物については、ヒドロキシカルボン酸、又は、アミノアルコールを配位したチタン化合物を用いることが好ましい。更に、ヒドロキシカルボン酸として、乳酸を用いることが好ましく、アミノアルコールとして、トリエタノールアミンを用いることが好ましい。
【００１６】
このようなチタン化合物は、水に対して安定なため扱いやすく、水により加水分解されることなく、複合酸化物膜を成膜する前に酸化チタンとして析出してしまうおそれもない。また、ヒドロキシカルボン酸やアミノアルコールを配位したチタン化合物は、基体との濡れ性を高めることができる。さらに、ヒドロキシカルボン酸やアミノアルコールを配位したチタン化合物は、酸性からアルカリまで広いｐＨ領域で溶解するため、Ａサイトの金属元素を含む化合物も水溶液に容易に溶解させることができる。
【００１７】
また、水溶液中における水の含有量は、後述する化合物を添加した場合も含めて、１０〜９０質量％であることが好ましい。上述したように、本発明の複合酸化物膜形成用塗布剤では、水に対して安定なため、溶媒として水を１０〜９０質量％の範囲で用いることができ、基体との濡れ性も良好なものとすることができる。
【００１８】
本発明の複合酸化物膜形成用塗布剤では、水溶液に添加される化合物の溶解性や、基体との濡れ性、成膜性、密着性、乾燥又は焼成後の膜の緻密性などを向上させるために、更に、アンモニア、アミン、アミノアルコール、アルコール、カルボン酸、又はヒドロキシカルボン酸などの化合物を水溶液に添加するのが効果的である。
【００１９】
具体的に、アミンとしては、例えば、モノメチルアミン、モノエチルアミン、ジメチルアミン、ジエチルアミン、トリメチルアミン、トリエチルアミン等のモノアミンや、エチレンジアミンなどを挙げることができる。
アミノアルコールとしては、例えば、モノエタノールアミン、ジエタノールアミン、トリエタノールアミン、Ｎ−メチルエタノールアミン、Ｎ−メチルジエタノールアミン、Ｎ−プロピルエタノールアミンなどを挙げることができる。
アルコールとしては、例えば、メタノール、エタノール、プロピルアルコール等のアルコール類や、エチレングリコール、ジエチレングリコール、プロピレングリコール等のグリコール類などを挙げることができる。
カルボン酸としては、例えば、蟻酸、酢酸、プロピオン酸等のモノカルボン酸や、マロン酸、こはく酸等のジカルボン酸などを挙げることができる。
ヒドロキシカルボン酸としては、例えば、ヒドロキシモノカルボン酸、ヒドロキシジカルボン酸などを挙げることができる。
【００２０】
また、本発明の複合酸化物膜形成用塗布剤では、例えばノンオン性界面活性剤やアニオン性界面活性剤などの界面活性剤を水溶液に添加してもよく、その他にも、アミノ酸や糖類などを水溶液に添加してもよい。
【００２１】
Ａサイトの金属元素については、上述したチタン化合物に含まれるチタンと共に複合酸化物を形成するものであればよく、例えばＣａ、Ｓｒ、Ｂａなどのアルカリ土類金属や、Ｐｂなどを挙げることができる。また、これらＡサイトの金属元素を含む化合物としては、上述した水溶液に溶解するものであればよく、例えば、上記Ａサイトの金属元素を含む水酸化物や、硝酸塩、酢酸塩、ヒドロキシカルボン酸塩、塩化物等を挙げることができる。さらに、上記Ａサイトの金属元素を含む化合物の具体例としては、例えば、塩化カルシウムや、硝酸カルシウム、酢酸カルシウム、塩化ストロンチウム、硝酸ストロンチウム、水酸化バリウム、塩化バリウム、硝酸バリウム、酢酸バリウム、硝酸鉛、酢酸鉛などを挙げることができる。その中でも特に、後述する焼成工程における焼成温度以下で、なお且つ、大気圧下又は減圧下で、蒸発、昇華、熱分解のうちの少なくとも一つの手段で金属の対イオンを除去できる水酸化物やヒドロキシカルボン酸塩を用いることが好ましく、例えば、水酸化バリウムや、酢酸バリウム、ギ酸バリウム、酢酸カルシウム、水酸化カルシウム、クエン酸カルシウム、酢酸ストロンチウム、水酸化ストロンチウム、酢酸鉛などを挙げることができる。なお、これらの化合物は、何れか１種を単独で用いても、或いは２種以上を任意の比率で混合して用いてもよい。本発明では、これらの化合物を１種又は２種以上用いることにより、例えば、ＢａＴｉＯ３、ＣａＴｉＯ３、ＳｒＴｉＯ３、ＢａＳｒＴｉＯ３、ＢａＳｒＣａＴｉＯ３、ＳｒＣａＴｉＯ３、ＰｂＴｉＯ３などの金属酸化物膜を得ることができる。
【００２２】
なお、水溶液には、更に、Ｗ、Ｎｂ、Ｔａ、Ｓｎ、Ｓｉ、Ｂｉ、Ａｌ、Ｂ、Ｃｏ、Ｚｎ、Ｍｇ、Ｎｉ、Ｍｎ、Ｆｅ、及び希土類元素の中から選ばれる少なくとも１種又は２種以上の元素を含む化合物を添加してもよい。この場合、反応後の複合酸化物腹中にこれら元素が５ｍｏｌ％未満だけ含まれるようにすることが好ましい。本発明では、このような金属元素を添加することにより、電気特性を改善することができる。
【００２３】
本発明を適用した複合酸化物膜の製造方法は、上述した本発明の塗布剤を基体上に塗布する塗布工程と、基体上に塗布された塗布剤を乾燥させる乾燥工程と、乾燥後に基体を焼成する焼成工程とを経ることによって、上述したペロブスカイト型チタン含有複合酸化物膜膜を形成することができる。
【００２４】
具体的に、基体の材質については特に制限されるものではなく、上述した焼成時の温度及び雰囲気に耐えるものであればよい。具体的な基体の材質としては、例えば、ガラスや、酸化アルミニウム、シリコン、ニッケル、チタン、白金などを挙げることができる。その中でも特に、大気雰囲気中で６００℃以上の高温で焼成する場合は、耐熱性に優れた酸化アルミニウムや白金などを用いることが好ましい。さらに、基体の材質については、その用途に応じて適宜選択することができ、例えば導電体や半導体、絶縁体などを用いることができる。さらに、基体は、例えば金属と絶縁物とを貼り合わせた複合体などであってもよい。
【００２５】
また、コンデンサの用途に適した基体の材質としては、例えば、金、銀、銅、ニッケル、白金、パラジウム、アルミニウムなどの金属や、それらを含む合金、炭素などの導電体を挙げることができる。これらの材質からなる基体の上に複合酸化物膜を形成することで、基体をコンデンサの電極としてそのまま使用することができる。
【００２６】
基体の形状については、特に制限はなく、例えば、板状のものや、箔状のもの、更に表面が平滑でないものなどを挙げることができる。また、コンデンサの用途に適した基体の形状としては、小型化や軽量化の観点及び基体の単位質量当たりの表面積が大きいほど複合酸化物膜の基体に対する割合が増し有利となることから、箔状のものが好ましく、厚みが１〜３００μｍ、より好ましくは３〜１００μｍ、更に好ましくは５〜３０μｍの箔を用いることができる。
【００２７】
基体として箔を用いる場合には、化学エッチングや電解エッチングなどにより予めエッチングを行い、表面に凹凸を形成することが好ましい。これにより、基体の表面積を増すことができる。同様に、複合酸化物膜の基体に対する割合を増すために、基体として、平均粒径が０．１〜２０μｍ、より好ましくは１〜１０μｍである微粒子の焼結体を用いることができる。なお、本実施形態では、基体として基板を用い、この基板上に複合酸化物膜を形成する場合を例に挙げて説明する。
【００２８】
複合酸化物膜の膜厚には、特に制限はなく、用途に応じて膜厚を制御すればよい。コンデンサの用途に適した複合酸化物膜の膜厚としては、複合酸化物膜の膜厚が薄いほどコンデンサの容量が大きく、複合酸化物膜の膜厚が厚いほどコンデンサの漏れ電流が少なくなることから、所望の容量や漏れ電流に応じて膜厚を設定すればよい。
【００２９】
塗布工程においては、上述した水溶液中の金属組成の割合を制御して調製された塗布剤をスピンコート法により基板上に塗布する。上述したように、本発明の塗布剤は、基板に対する濡れ性が良好なことから、基板上に均一に成膜することができる。また、このようなスピンコート法で塗布剤を塗布する場合、基板の回転速度や塗布剤の粘度等を制御することにより、塗膜の厚みを容易に調整することができる。
【００３０】
具体的に、塗布剤中の金属化合物濃度は、複合酸化物換算で１〜２０質量％になるように調製することが好ましい。この濃度が１質量％未満であると、スピンコート１回当たりの膜厚が薄すぎて、所定の膜厚とするのにスピンコートの回数が多くなる。一方、この濃度が２０質量％を超えると、緻密な塗膜を形成することが難しくなる。
【００３１】
なお、本発明では、後述する乾燥、焼成時の欠陥を少なくするため、上記塗布剤は脱気しておくことが好ましい。また、基板との濡れ性を向上させるため、基板表面を洗浄しておくことが好ましく、また、濡れ性を向上させるためのエッチング等を基板表面に行ってもよい。
【００３２】
乾燥工程においては、上述した塗布剤が塗布された基板を１００〜３００℃の温度範囲で、１分から３時間乾燥させることが好ましく、１２０〜２００℃の温度範囲で、５分から２時間乾燥させることが更に好ましい。これにより、基板上に塗布された塗布剤中に含まれる溶剤を留去することができる。乾燥には、例えば減圧乾燥や、熱風乾燥、凍結乾燥などの方法を用いることができる。また、乾燥時の雰囲気は特に制限されず、大気中又は減圧下で行うことができる。
【００３３】
そして、このような乾燥工程を経ることによって、基板上に均一な塗膜（複合酸化物膜の前駆体）を形成することができる。なお、乾燥温度が高いほど溶剤を短時間で留去できるが、欠陥ができやすくなる。また、乾燥工程で溶剤を完全に留去することが好ましいが、後の焼成工程でも溶剤を留去できるため、残存しても支障はない。
【００３４】
焼成工程においては、上述した塗膜が形成された基板を３００〜１５００℃の温度範囲で、１分から２４時間焼成させることが好ましい。また、焼成時の雰囲気は特に制限されず、大気中又は減圧下で行うことができる。
【００３５】
この焼成工程は、複合酸化物膜の前駆体である塗膜を複合酸化物膜とし、更にその結晶性を向上させるために行われる。また、この焼成工程によって、前駆体を複合酸化物とするときに生じる副生物や、上記乾燥工程で留去せずに残った溶剤等の不純物を、蒸発、昇華、及び／又は熱分解して気体として或いは燃焼させて除去することができる。
【００３６】
また、複合酸化物膜は、炭素などの不純物がない状態で焼成した方が結晶性を高めることができる。したがって、この場合は、比較的低い焼成温度で不純物を完全に除去した後、それよりも高い焼成温度で再度焼成するといった２段階の焼成を行うことが好ましい。具体的には、上述した塗膜が形成された基板を３００℃以上６００℃未満の温度範囲で、１分から２時間焼成させた後に、６００〜１５００℃の温度範囲で、１分から２４時間焼成させることが好ましい。
【００３７】
そして、このような焼成工程を経ることによって、基板上に結晶性を高めたペロブスカイト型のチタン含有複合酸化物膜を形成することができる。
【００３８】
以上のように、本発明を適用した複合酸化物膜の製造方法では、上述したチタン化合物と、Ａサイトの金属元素を含む化合物との水溶液からなる複合酸化物膜形成用塗布剤を用いることによって、ペロブスカイト型チタン含有複合酸化物膜を基体上に均一に成膜することが可能である。また、本発明の複合酸化物膜形成用塗布剤は、保存安定性がよく、大気中での塗布が可能なため扱いやすく、室温での塗布も可能である。
【００３９】
さらに、本発明の製造方法では、複雑で大掛かりな設備を必要とせず、複合酸化物膜中の金属組成の割合も容易に制御することが可能である。具体的に、本発明では、水溶液中に含まれるＡサイトの金属元素の含有比率を制御することによって、基体表面に形成されるチタン含有複合酸化物膜中に含まれるＡサイトの金属元素の含有比率を容易に制御することができる。例えば、一般式（Ａ１ＸＡ２１−Ｘ）ＴｉＯ３（０≦Ｘ≦１）で表されるペロブスカイト型チタン含有複合酸化物では、Ａ１原子とＡ２原子の組成比の違いによって、様々な電気特性を示すことが知られている。本発明の製造方法を用いた場合、水溶液中に含まれるＡ１原子とＡ２原子の組成比は、基体表面に形成されるチタン含有複合酸化物膜中に含まれるＡ１原子とＡ２原子の組成比とほぼ一致するため、上述した溶液を調製する際に、溶液中に含まれるＡ１原子とＡ２原子の含有比率を制御することによって、基体表面に形成されるチタン含有複合酸化物膜中に含まれるＡ１原子とＡ２原子の含有比率を容易に制御することが可能である。
【００４０】
なお、ペロブスカイト型チタン含有複合酸化物の結晶構造は、Ｘ線回折測定により知ることができ、またペロブスカイト型チタン含有複合酸化物中のＡ１原子とＡ２原子の比率（固溶比）Ｘは、Ｘ線回折図のピーク位置から求めることができる。
【００４１】
また、本発明では、得られたチタン含有複合酸化物膜に含まれるＴｉに対するＡサイトの金属元素の組成比が０．９８〜１．０２であることが好ましく、より好ましくは０.９９５〜１.０１５であり、更に好ましくは０.９９〜１.０１である。
【００４２】
また、本発明の製造方法では、膜厚の制御がしやすく、上記製造工程を繰り返して複合酸化物膜の膜厚をかせぐことも可能である。また、本発明の製造方法では、塗布剤を１回のスピンコートで塗布する方法以外にも、スピンコート１回当たり膜厚を薄くし、塗膜が所定の膜厚となるまでスピンコートを複数回繰り返し、乾燥、焼成を行うことによって、欠陥のない緻密な塗膜を形成することができる。また、スピンコート１回当たり膜厚を薄くし、乾燥、焼成を行い、これを複数回繰り返すことによって、複合酸化物膜を所定の膜厚とすることもできる。この場合も、欠陥のない緻密な複合酸化物膜を形成することができる。
【００４３】
なお、本発明の製造方法では、上述したスピンコート法などの塗布法以外にも、本発明の塗布剤を構成する水溶液中に基体を直接浸漬するディップ法などの湿式の成膜方法を用いてもよい。
【００４４】
以上のように、本発明の製造方法によれば、基体の表面に高い比誘電率を有するペロブスカイト型チタン含有複合酸化物膜が形成された本発明の複合体を得ることができる。また、本発明では、このような複合体を本発明の誘電材料や圧電材料として好適に用いることができる。さらに、本発明では、この誘電材料を一対の電極で挟み込むことによって本発明のコンデンサを構成することでき、この圧電材料を一対の電極で挟み込むことによって本発明の圧電素子を構成することできる。
【００４５】
具体的に、本発明の複合体を含む誘電材料は、基体が導電性を有する材料であれば、コンデンサの誘電体と一方の電極とを構成するものとして、そのまま使用することができる。また、コンデンサの他方の電極（前記一方の電極の対電極）については、例えば、金、銀、銅、ニッケル、白金、パラジウム、アルミニウムなどの金属や、それらを含む合金、炭素などの導電体を使用することができる。そして、これらの電極をコンデンサの外部リードに電気的に接続すればよい。
【００４６】
電極の形成方法については、例えば、電解めっき、無電解めっき、金属ペーストの塗布などの湿式法や、スパッタ法、蒸着法などを用いて、導電体を複合酸化物膜上に形成する方法がある。或いは、導電性高分子や、二酸化マンガン、カーボンペースト、銀ペースト、ニッケルペーストなどを単独で又は２種以上を任意の比率で混合して用いて電極を形成してもよい。
【００４７】
また、このように形成したコンデンサを並列となるように積層することで、容量を大きくすることができる。例えば、本発明の複合体の複合酸化物膜上に導電体を形成し、この導電体を基体として、この上に本発明の複合酸化物膜と導電体とを順次積層することを繰り返し、最後に導電体に外部電極を接続することで、電気的に並列に接続されたコンデンサを得ることができる（例えば図１を参照）。さらに、このように積層されたコンデンサの製造方法としては、例えば、ニッケル箔の上に、スピンコート法などで複合酸化物膜を塗布して乾燥した後、得られた誘電体層にニッケルスパッタなどで内部電極を形成する。この工程繰り返すことにより、誘電体層と内部電極とが順次積層されてなる積層体を形成する。そして、この積層体を所望の大きさに切断し、焼成して得られたコンデンサの側面に外部電極を接続することで、積層型のコンデンサを得ることができる（例えば図１を参照）。
【００４８】
本発明の複合体は、上述したように複合酸化物膜の厚みが薄く且つ均一である。さらに、この複合酸化物膜は、高い比誘電率を有している。したがって、このような複合体（誘電材料）を用いた本発明のコンデンサでは、更なる小型化及び高容量化が可能である。さらに、このようなコンデンサを備えた本発明の電子機器では、更なる小型化及び軽量化が可能である。
【００４９】
一方、本発明の複合体を含む圧電材料も、圧電素子の圧電体と一方の電極とを構成するものとして、そのまま使用することができる。そして、このような複合体（圧電材料）を用いた本発明の圧電素子では、更なる小型化及び電気特性の向上が可能である。さらに、このような圧電素子を備えた本発明の電子機器では、更なる小型化及び軽量化が可能である。
【００５０】
特に、本発明において、複合酸化物膜がペロブスカイト化合物を含むものは、誘電性、圧電性、焦電性などの電気特性に優れており、例えば、積層セラミックスコンデンサを始めとする様々なコンデンサ、誘電体フィルタ、誘電体アンテナ、誘電体共振器、誘電体デュプレクサ、フェイズシフタ、圧電素子、積層圧電アクチュエータなどの電子部品に好適に用いることができる。
【００５１】
図１は、本発明の電子部品であるコンデンサの一例として積層型セラミックコンデンサ１を示す断面図である。
この積層型セラミックコンデンサ１は、図１に示すように、誘電体層２と内部電極３、４が順次積層されてなる積層体５と、この積層体５の側面に取り付けられた外部電極６、７とから構成されている。内部電極３，４はその一端部がそれぞれ積層体５の側面に露出しており、各一端部が外部電極６，７にそれぞれ接続されている。
【００５２】
この積層型セラミックコンデンサ１は、内部電極３，４の何れか一方を形成するＴｉ箔の表面に、誘電体層２としてペロブスカイト型チタン含有複合酸化物膜を本発明の製造方法を用いて作製したものである。また、外部電極６，７は例えば、Ａｇ，Ｃｕ，Ｎｉ等の焼結体にＮｉメッキを施したもので構成される。
【００５３】
この積層型セラミックコンデンサ１では、誘電率の高いペロブスカイト型チタン含有複合酸化物を誘電体層２に用いている。また、この積層型セラミックコンデンサ１では、高い誘電率を維持したまま誘電体層２の厚みを薄くすることができる。したがって、この積層型セラミックコンデンサ１では、更なる小型化及び高容量化が可能である。
【００５４】
図２は、本発明の電子機器の一例である携帯電話機を示す平面図である。
図１に示すコンデンサ１は、例えば図２に示すような携帯電話機１０の回路基板１１に実装されて使用される。したがって、この携帯電話機１０では、更なる小型化及び軽量化が可能である。
【実施例】
【００５５】
以下、実施例により本発明の効果をより明らかなものとする。なお、本発明は、以下の実施例に限定されるものではなく、その要旨を変更しない範囲で適宜変更して実施することができる。
【００５６】
（実施例１）
実施例１では、先ず、酢酸バリウム（和光純薬株式会社製）８．８ｇを水１０ｇに溶解させた。更に、トリエタノールアミンを配位したチタン化合物水溶液（松本製薬工業株式会社製オルガチックスＴＣ−４００、チタン含有量８．１質量％）２０．３ｇと、イソプロピルアルコール（和光純薬株式会社製）６０．９ｇとを加え、実施例１の複合酸化物膜形成塗布剤を調製した。
【００５７】
次に、この実施例１の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板も表面に均一な塗膜が形成されていた。次に、塗膜が形成された基板のうち、白金基板を大気雰囲気中にて、５００℃で１時間焼成した後に、更に９００℃で１時間焼成した。
【００５８】
そして、得られた実施例１の試料をＸ線回折により同定したところ、白金基板の表面に正方晶のペロブスカイト構造であるチタン酸バリウムが生成していることがわかった。このチタン酸バリウムの層厚は、ＦＩＢ装置により断面加工した試料をＴＥＭで観察したところ、０．１８μｍであることがわかった。
【００５９】
また、結晶子サイズを以下のようにして測定した。その結果、結晶子サイズは、６５ｎｍであった。
装置；:Ｘ線回折装置（リガク電機製ローターフレックス）
測定角度：２θ；２１°〜９４°
測定ステップ：０．０２°
解析法：リートベルト解析（ＲＩＥＴＡＮ）
【００６０】
次に、白金基板の複合酸化物膜が形成された面上に、電子線蒸着にて直径２ｍｍ、厚さ０．２μｍのニッケル膜を成膜し、コンデンサを作製した。そして、このニッケル膜を一方の電極とし、白金基板を他方の電極とし、以下の条件にてこのコンデンサの静電容量を測定した。
装置：ＬＣＲメータ（株式会社エヌエフ回路設計ブロック製ＺＭ２３５３型）
測定周波数：１２０Ｈｚ
振幅：１Ｖ
測定温度：２５℃
その結果、実施例１のコンデンサの静電容量は、３２μＦ/ｃｍ２であった。
さらに、実施例１のコンデンサの漏れ電流は、２×１０−５Ａであった。
【００６１】
（実施例２）
実施例２では、先ず、乳酸を配位したチタン化合物水溶液（松本製薬工業株式会社製オルガチックスＴＣ−３００、チタン含有量８．１質量％）２０．３ｇに、酢酸バリウム（和光純薬株式会社製）８．８ｇを溶解させた。その溶液にイソプロピルアルコール（和光純薬株式会社製）７０．９ｇを加え、実施例２の複合酸化物膜形成用塗布剤を調製した。
【００６２】
次に、この実施例２の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板も表面に均一な塗膜が形成されていた。次に、塗膜が形成された基板のうち、白金基板を大気雰囲気中にて、５００℃で１時間焼成した後に、更に９００℃で１時間焼成した。
【００６３】
そして、得られた実施例２の試料をＸ線回折により同定したところ、白金基板の表面に正方晶のペロブスカイト構造であるチタン酸バリウムが生成していることがわかった。このチタン酸バリウムの層厚は、ＦＩＢ装置により断面加工した試料をＴＥＭで観察したところ、０．１８μｍであることがわかった。また、結晶子サイズは、６８ｎｍであった。
【００６４】
そして、実施例１と同様に、コンデンサを作製し、コンデンサの特性を測定した。その結果、実施例２のコンデンサの静電容量は３３μＦ／ｃｍ２、漏れ電流は３×１０−５Ａであった。
【００６５】
（実施例３）
実施例３では、先ず、酢酸バリウム（和光純薬株式会社製）８．５ｇと、酢酸カルシウム１水和物（和光純薬株式会社製）０．２ｇを水１０ｇに溶解させた。更に、トリエタノールアミンを配位したチタン化合物水溶液（松本製薬工業株式会社製オルガチックスＴＣ−４００、チタン含有量８．１質量％）２０．３ｇと、イソプロピルアルコール（和光純薬株式会社製）６１．０ｇを加え、実施例３の複合酸化物膜形成用塗布剤を調製した。
【００６６】
次に、この実施例３の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板も表面に均一な塗膜が形成されていた。次に、塗膜が形成された基板のうち、白金基板を大気雰囲気中にて、５００℃で１時間焼成した後に、更に９００℃で１時間焼成した。
【００６７】
そして、得られた実施例３の試料をＸ線回折により同定したところ、白金基板の表面に、バリウムとカルシウムが９７：３（モル比）に固溶した正方晶のペロブスカイト構造であるチタン酸バリウムカルシウムが生成していることがわかった。このチタン酸バリウムカルシウムの層厚は、ＦＩＢ装置により断面加工した試料をＴＥＭで観察したところ、０．１８μｍであることがわかった。また、結晶子サイズは、５２ｎｍであった。
【００６８】
そして、実施例１と同様に、コンデンサを作製し、コンデンサの特性を測定した。その結果、実施例３のコンデンサの静電容量は３８μＦ／ｃｍ２、漏れ電流は２×１０−６Ａであった。
【００６９】
（実施例４）
実施例４では、先ず、酢酸バリウム（和光純薬株式会社製）６．６ｇと酢酸ストロンチウム０．５水和物（和光純薬株式会社製）１．８ｇを水１０ｇに溶解させた。更に、トリエタノールアミンを配位したチタン化合物水溶液（松本製薬工業株式会社製オルガチックスＴＣ−４００、チタン含有量８．１質量％）２０．３ｇと、イソプロピルアルコール（和光純薬株式会社製）６１．３ｇを加え、実施例４の複合酸化物膜形成用塗布剤を調製した。
【００７０】
次に、この実施例４の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板も表面に均一な塗膜が形成されていた。次に、塗膜が形成された基板のうち、白金基板を大気雰囲気中にて、５００℃で１時間焼成した後に、更に９００℃で１時間焼成した。
【００７１】
そして、得られた実施例４の試料をＸ線回折により同定したところ、白金基板の表面に、バリウムとストロンチウムが４：１（モル比）に固溶した正方晶のペロブスカイト構造であるチタン酸バリウムストロンチウムが生成していることがわかった。このチタン酸バリウムストロンチウムの層厚は、ＦＩＢ装置により断面加工した試料をＴＥＭで観察したところ、０．１９μｍであることがわかった。また、結晶子サイズは、４７ｎｍであった。
【００７２】
そして、実施例１と同様に、コンデンサを作製し、コンデンサの特性を測定した。その結果、実施例４のコンデンサの静電容量は１８０μＦ／ｃｍ２、漏れ電流は７×１０−９Ａであった。
【００７３】
（実施例５）
実施例５では、実施例１の塗布剤が塗布された白金基板を大気雰囲気中にて、１０００℃で１時間焼成した以外は、実施例１と同様にして、白金基板の表面に複合酸化物膜を形成した。
【００７４】
そして、得られた実施例５の試料をＸ線回折により同定したところ、白金基板の表面に、正方晶のペロブスカイト構造であるチタン酸バリウムが生成していることがわかった。このチタン酸バリウムの結晶子サイズは、８０ｎｍであった。
【００７５】
そして、実施例１と同様に、コンデンサを作製し、コンデンサの特性を測定した。その結果、実施例５のコンデンサの静電容量は３２μＦ／ｃｍ２、漏れ電流は３×１０−５Ａであった。
【００７６】
（比較例１）
比較例１では、先ず、チタンイソプロポキシド（和光純薬株式会社製）１１．７ｇに、バリウムイソプロポキシド２０％イソプロパノール溶液（和光純薬株式会社製）３３．８ｇと、イソプロピルアルコール（和光純薬株式会社製）５４．５ｇを加えて複合酸化物膜形成用塗布剤の調整を行ったところ、調製中に塗布剤が白濁した。
【００７７】
次に、この比較例１の塗布剤をできるだけ撹拌して、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板にも表面に粒子状のものが観察された。
【００７８】
次に、塗膜が形成された基板のうち、白金基板を大気雰囲気中にて、５００℃で１時間焼成した後に、更に９００℃で１時間焼成した。そして、得られた比較例１の試料をＸ線回折により同定したところ、白金基板の表面に炭酸バリウムと酸化チタンとチタン酸バリウムが生成していることがわかった。
【００７９】
（比較例２）
比較例２では、先ず、チタンイソプロポキシド（和光純薬株式会社製）１１．７ｇに、バリウムイソプロポキシド２０％イソプロパノール溶液（和光純薬株式会社製）３３．８ｇと、３，５―ヘプタンジオン（和光純薬株式会社製）１３．７ｇと、イソプロピルアルコール（和光純薬株式会社製）４０．８ｇを加え、除湿したグローボックス中で調製したところ、透明な複合酸化物膜形成用塗布剤を得た。
【００８０】
次に、この比較例２の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板も表面に均一な塗膜が形成されていた。
【００８１】
次に、塗膜が形成された基板のうち、白金基板を大気雰囲気中にて、５００℃で１時間焼成した後に、更に９００℃で１時間焼成したところ、部分的に塗膜の剥離が生じた。
【００８２】
（比較例３）
比較例３では、先ず、酢酸バリウム（和光純薬株式会社製）８．８を水１０ｇに溶解させた。更に、乳酸を配位したチタン化合物水溶液（松本製薬工業株式会社製オルガチックスＴＣ−３１５、チタン含有量８．１質量％）２０．３ｇと水６０．９ｇとを加え、比較例３の複合酸化物膜形成用塗布剤を調製した。
【００８３】
次に、この比較例３の塗布剤を、ガラス基板、アルミナ基板、シリコン基板、ニッケル基板、チタン基板、白金基板の上に、それぞれスピンコート法で塗布したところ、何れの基板も塗布剤が濡れ広がらず、弾いてしまい、ほとんど塗布できなかった。
【００８４】
（比較例４）
比較例４では、先ず、イソプロピルアルコール（和光純薬株式会社製）６０．９ｇに酢酸バリウム（和光純薬株式会社製）８．８ｇを加えたところ、酢酸バリウムは溶解しなかった。また、水１０ｇを加えたところ、酢酸バリウムは溶解しなかった。さらに、トリエタノールアミンを配位したチタン化合物水溶液（松本製薬工業株式会社製オルガチックスＴＣ−４００、チタン含有量８．１質量％）２０．３ｇを加え、比較例４の複合酸化物膜形成用塗布剤を調製した。
【００８５】
次に、この比較例４の塗布剤を、ガラス基板、アルミナ基板、シリコン基板、ニッケル基板、チタン基板、白金基板の上に、それぞれスピンコート法で塗布した後、１５０℃で１時間乾燥した。そして、このスピンコートから乾燥までの操作を３回繰り返した。そして、得られた基板を目視で観察したところ、何れの基板にも表面に粒子状のものが観察された。次に、塗膜が形成された基板のうち、白金基板を大気雰囲気中にて、５００℃で１時間焼成した後に、更に９００℃で１時間焼成した。
【００８６】
そして、得られた比較例４の試料をＸ線回折により同定したところ、白金基板の表面に炭酸バリウムと酸化チタンとチタン酸バリウムが生成していることがわかった。
【図面の簡単な説明】
【００８７】
【図１】図１は、本発明の電子部品一例である積層型セラミックコンデンサを示す断面図である。
【図２】図２は、本発明の電子機器の一例である携帯電話機を示す平面図である。
【符号の説明】
【００８８】
１…積層型セラミックコンデンサ  ２…誘電体層  ３，４…内部電極  ５…積層体  ６，７…外部電極  １０…携帯電話機  １１…回路基板
【図１】
2008143735.tif 000003
【図２】
2008143735.tif 000004